(57)【特許請求の範囲】
【請求項１】
平織りされたキビソ織物を裏打ち紙で裏打ちされ、
緯糸がキビソであり、経糸が綿糸であり、
前記綿糸の番手は１６乃至５０番であり、
キビソ織物と裏打ち紙は接着剤で裏打ちし、
キビソは、撚りをかけないことを特徴とするキビソ織物壁紙であって、酸化チタンと複合機能性セラミックとバインダーとから構成されるコーティング剤を裏打ち後にキビソに塗工して得られるキビソ織物壁紙。
【請求項２】
平織りされたキビソ織物を裏打ち紙で裏打ちすることを特徴とするキビソ織物壁紙の製造方法であって、
緯糸がキビソであり、経糸が綿糸であり、
前記綿糸の番手は１６乃至５０番であり、
キビソ織物と裏打ち紙は接着剤で裏打ちし、
キビソは、撚りをかけないことを特徴とするキビソ織物壁紙の製造方法であって、酸化チタンと複合機能性セラミックとバインダーとから構成されるコーティング剤を裏打ち後にキビソに塗工するキビソ織物壁紙の製造方法。
【発明の詳細な説明】
【技術分野】
【０００１】
本発明は、壁紙とその製造方法に関する。
【背景技術】
【０００２】
壁紙の種類には、紙系壁紙，繊維系壁紙，塩化ビニル樹脂系壁紙，プラスチック系壁紙，無機質系壁紙があり、表面の主素材と裏打ち紙が施された構造をなすものが広く利用されている。繊維系壁紙の中には、特許文献1に記載のとおり、繊維として絹、毛、綿、麻などの天然繊維やレーヨン、ナイロン、ポリエステル、アクリルなどの合成繊維よりなる不織布、織物、編物、糸も用いられている。中でも、絹は、抗菌性や、高難燃性、吸湿性の高い材料として注目されている。また、壁紙に様々な機能を持たせたものも複数提案されている。
【先行技術文献】
【特許文献】
【０００３】
【特許文献１】特許第5354256号公報
【発明の概要】
【発明が解決しようとする課題】
【０００４】
しかしながら、従来天然繊維を素材としながら、機能性を求めた壁紙は提供されていなかった。
【０００５】
本発明の目的は、抗菌性や、高難燃性、吸湿性の高いという天然繊維の特性を有しながら、複合機能性セラミックスにより様々なガス等を吸着し、光触媒によりガスなどの分解を促進し、かつ従来とは全く異なる風合いを有するナチュラルな繊維系壁紙とその製造方法を提供することである。
【課題を解決するための手段】
【０００６】
本発明に係る織物壁紙は、天然織物を裏打ち紙で裏打ちされた壁紙であって、光触媒を含むコーティング剤が塗布される。天然織物は、キビソ、葛布、麻、楮等から構成されてもよい。また、アンモニア、ホルムアルデヒド、アセトアルデヒド、スチレン、トルエン、キシレンの他、窒素酸化物、環境ホルモンやいわゆるＰＭ２．５、大気中に浮遊する微粒子のうち、粒子径が概ね2.5μm以下のものも吸着することができる。
【発明の効果】
【０００７】
本発明に係る天然素材を用いながら光触媒による機能を併せ持つ壁紙を用いることで、抗菌性や、高難燃性、吸湿性の高いという絹の特性を有しながら、より繊維として太く、かつ従来とは全く異なる風合いを有するナチュラルでいてかつ、ガス等を吸着する機能を併せ持つ繊維系壁紙を提供可能である。
【図面の簡単な説明】
【０００８】
【図１】本発明に掛る壁紙の製造工程を示すブロック図である。
【図２】本発明に掛る壁紙の製造工程を示す概略図であって、（ａ）繭の概略図、（ｂ）キビソの概略図、（ｃ）巻き取りしたキビソの概略図である。
【図３】本発明に掛る壁紙の製造工程を示す概略図であって、（ａ）キビソ製織の概略図、（ｂ）キビソ織物とその裏打ち紙の概略図である。
【図４】本発明に掛る壁紙の製造工程を示す概略図であって、（ａ）キビソ製品仕上がりの概略図、（ｂ）キビソ商品の概略図である。
【図５】本発明に掛る壁紙の織物の三原組織であるひら織とあや織としゅす織の織り方を示す組み方の図と、完成図を示す。
【図６】本発明に掛る壁紙の積層構造の側面図であり、（ａ）織物と、（ｂ）裏打ち紙と、（ｃ）裏打ち紙に接着剤を塗布した状態と、（ｄ）裏打ち紙と織物を接着剤で接着した状態と、（ｅ）光触媒を塗布した状態の構成図を示す。
【図７】本発明に係る壁紙の構成図である。
【発明を実施するための形態】
【０００９】
次に、本発明の実施の形態について図面を参照して詳細に説明する。なお、以下で説明する全ての図面において、同一の構成要素には同一の符号を付加し、適宜説明を省略する。
【００１０】
図１に本発明に係るキビソ織物壁紙の製造工程を示す。
【００１１】
キビソとは、蚕が繭を作る際に吐き出す糸のうち、最初に出す太さの一定となってない糸である。絹糸と同一成分であって、危険有害性物質は一切含んでおらず、火災時にも特に消火剤を制限しない。但し、燃焼時は二酸化炭素、一酸化炭素が発生する。急性毒性は特に存在しない。
【００１２】
設計工程として、ステップＳ２で示される材料設計工程と、色彩設計工程（ステップＳ４）と、経糸緯糸密度設計工程（ステップＳ６）と、組織、開口の設計工程（ステップＳ８）の各工程が実施される。
【００１３】
材料設計工程（ステップＳ２）は、糸や裏打ち紙や接着剤を決定する工程である。
【００１４】
色彩設計工程（ステップＳ４）は、糸の色彩を決定する工程である。糸の色彩は、蚕の種類や糸そのものの素材の色の他に、染色する色の決定も行う。
【００１５】
経糸緯糸密度設計工程（ステップＳ６）は、緯糸の程度を綜絖の割合や程度を明確にし、どの程度の開口とするかを予め決定する。
【００１６】
組織、開口の設計工程（ステップＳ８）は、壁紙の意匠となるキビソ織の意匠を決定する工程である。紋意匠や紋紙を確定するものである。
【００１７】
パターン設計（ステップＳ１０）は、色を除く各意匠の配置に良さそうな配置を決定するものである
【００１８】
撚糸工程（ステップＳ１２）は、撚糸とは、糸に撚りをかける、すなわちねじり合わせることを意味する。蚕が繭を作成する際に最初に吐く繭外側部分の繭糸は足場糸となり、鳥や害虫から蛹を、守るための上部の太い糸から構成される。この最初の太い繭糸が毛羽と称せられる。毛羽に続いて吐き出される糸がキビソである。
【００１９】
例えば、繭（図２（ａ））からほぐしだした糸は、極めて細く糸として使用が困難である。そこで、何本かの糸を束にし、この束に軽く撚りをかけることで丈夫な一本の糸として使用できる。甘撚であれば、５００Ｔ／ｍ以下であり、中撚であれば、５００〜１０００Ｔ／ｍであり、強撚であれば１０００〜２５００Ｔ／ｍであり、極強撚は２５００Ｔ／ｍ以上である。
【００２０】
染色工程（ステップＳ１４）は、束ねた状態でテーチ木染めと泥染めを行う。
【００２１】
または、染色工程（ステップＳ１４）は、顔料による染色と染材との二通りが可能であるが、好適には酸性染料を用いる。酸性染料には、レべリング型、ハーフミリング型、ミーリング型を適用することができる。詳細には、酢酸アンモニウム２〜３％、酢酸１〜２％、染料の均一な分布を促進し、均染を得るために染浴に添加する均染剤０．２％を含む酸性染料によって、初めは３０〜６０分４０℃で染め、その後８０〜９０℃で３０〜４５分染める。
【００２２】
続いて、経糸を製造する経糸工程（ステップＳ１６）と緯糸を製造する緯糸工程（ステップＳ３８）とに分かれる。
【００２３】
糸繰工程（ステップＳ１８）は、策緒装置で剥ぎ取られたキビソを枠から外して、乾燥させるキビソ糸を巻き取る工程である（図２（ｂ））。経糸は、キビソを用いることもできるが、繊維の太さが均一でありテンション斑の生じない綿糸１６番から５０番を用いる。特に４０番手を用いることが望ましい。また、絹紡糸を使用することもできる。なお、襖材として４０番を用いることが好ましく、壁紙用であれば、経糸にキビソを用いることも可能である。
【００２４】
整経工程（ステップＳ２０）は、原糸から経糸を作る工程であり、原糸は生地によって撚糸され、染色された後、糸繰される。この糸繰されたその糸の本数・幅を決め、所定の長さに整える工程である。引き続いて経糸の本数を引き揃えて、経巻で織り幅に均一に千切りに経糸を巻く(図２（ｃ））。
【００２５】
キビソの形状を保持するために糸形状を均一とする撚りを掛けないことが好ましい。
【００２６】
経継工程（ステップＳ２２）は、整経工程（ステップＳ２０）で作られた千切りを織機に架け、既に掛けてあった経糸と紬合わせて、経を綜絖に通し、整形できるように機掛けする工程である。
【００２７】
織付工程（ステップＳ２４）は、織機を作動させるために機掛け終了後、正常運転に入るまでの操作を行う工程である。
【００２８】
製織工程（ステップＳ２６）は、経糸に緯糸を織り込む工程である。レピア織機を使って、緯糸を織り込むマシンとエアで緯糸を飛ばすマシンの２種類を作る。織物の特性に合わせて使い分けされる。キビソによる織物が製織される。なお、ここでは平織りが採用される(図３（ａ））。平織りとすることでテンション斑を防ぐことができ、またキビソ独特の風合いを十分に引き出すことができるからである。
【００２９】
検査工程（ステップＳ２８）は、製織工程が完了してから織物の織り傷や織りむらを検査装置によって検査する工程である。例えば、織物に光を照射し、その反射像から織りむら、織り傷を検出する。
【００３０】
補修工程（ステップＳ３０）は、検査工程で発見された織物の織り傷や織りむらを補修する工程である。
【００３１】
裏打加工工程（ステップＳ３２）は、キビソによる織物と接着剤を介して裏打紙に接着される(図３（ｂ））。
【００３２】
裏打紙は、古紙７０％以上のパルプから構成されるものが望ましい。
【００３３】
接着剤は、ＪＩＳ規格Ａ６９２２の品質に合格したものあるいは、準じたものが望ましい。
【００３４】
仕上加工工程（ステップＳ３４）は、キビソによる織物と裏打紙とを接着後に乾燥させる工程である(図３（ｃ））。
【００３５】
その後、光触媒加工工程（ステップＳ３５）は、裏打ち後の、キビソに可視光型光触媒コーティング液（丸昌産業株式会社製オリジナル複合機能性セラミックコーティング剤）を乾燥後の重量が３０ｇから３５ｇ／ｍ２となるように塗工して光触媒加工型天然素材壁紙を得た。可視光型光触媒コーティング液は、酸化チタンと複合機能性セラミックとバインダーとから構成される。この時、キビソ側に複合機能性セラミックとバインダーとが接触し、その上に酸化チタンが配置されていることが望ましい。
【００３６】
酸化チタンは、光機能触媒である。
【００３７】
複合機能性セラミックは、セラミックの内部や表面にアセトアルデヒトやホルムアルデヒト、アンモニアなどの官能基に反応してイオン交換を行う物質をつけたものである。各種有機ガスの官能基の一部とイオン交換物質が接触すると、化学的な結合状態となり物質を取り込んでしまう状態となる。
各種有機ガスの官能基の結合部分とイオン交換が可能な状態の機能性セラミックスを調整する事によって、さまざまな有機ガスを取り込む事が可能となる。
【００３８】
可視光型光触媒コーティング液は、有機ガスをこの機能性セラミックスに取り込まという機能と、取り込んだ有機ガスを光触媒機能によって分解する機能とを有し、結果としてこの二つの機能により長期的な効果が出せる仕組みになっている。
【００３９】
バインダーは、結合性を高める素材である。
【００４０】
また、本願発明では、シルクの風合いや艶、質感を重視するため、光触媒機能を優先すると白濁する課題から光触媒の添加を少なくした為、本来の光触媒機能を抑え、機能性セラミックスで効果を発現させる方法をとっている。
【００４１】
製品工程（ステップＳ３６）は、ステップＳ３６で完成した製品を包装して出荷できるように梱包する工程である(図３（ｂ））。
【００４２】
緯糸工程（ステップＳ３８）は、緯糸を製造する工程である。
【００４３】
糸繰工程（ステップＳ４０）は、策緒装置で剥ぎ取られたキビソを枠から外して、乾燥させるキビソ糸を巻き取る工程である。
【００４４】
一方、経糸緯糸密度設計では、綜絖工程（ステップＳ４２）と筬工程（ステップＳ４３）からなる。
【００４５】
綜絖工程（ステップＳ４２）は、経糸を上下に動かして緯糸を打ち込むのに便利な開口部を設ける。
【００４６】
続いて、筬工程（ステップＳ４４）は、経糸の配列や密度を定めの杼が杼口を通過する役割とともに経糸と緯糸、とを密着させる打ち込み役を行う。その後織り付け工程となる。
【００４７】
また、紋意匠図工程（ステップＳ４６）が策定なさる。紋意匠図は、織物の表面に設けられる意匠図を設計する工程である。
【００４８】
さらに、紋紙は、織機を制御するための用紙であり、紋意匠図に合わせて穴が設けられたものである。本紋紙を織機に組み合わせることで織物の製織が可能である。
【００４９】
図５に、製織時の織り方について図面で示す。指示番号１９が平織りであり、指示番号２６があや織りであり、指示番号３０がしゅず織りである。あや織りは、経糸と緯糸を交互に浮き沈みさせて織る、最も単純な織物組織である。経糸が緯糸の上を２本、緯糸の下を１本、交差させて織られる織物組織である。糸の交錯する点が正面から見て斜め方向に並ぶのが特徴である。平織りよりもしなやかな風合いがあり、伸縮性に優れ、シワがよりにくい等の利点がある。しゅず織りは、経糸・緯糸五本以上から構成される、織物組織の一つである。経糸・緯糸どちらかの糸の浮きが非常に少なく、経糸または緯糸のみが表に表れているように見えるように構成される。織物の密度が高く地は厚いが、斜文織よりも柔軟性に長け、光沢が強い特徴を有する。ただし、摩擦や引っかかりには弱い性質である。
【００５０】
図６は、本発明に係るキビソ織物壁紙の製造時の側面図である。図６（ａ）に示されるのがキビソ糸を平織りしたキビソ織り３４である。次に図６（ｂ）に示されるのが裏打ち紙３６である。図６（ｃ）では、裏打ち紙３６に接着剤３２が塗布される。図６（ｄ）でこの接着剤３２の上にキビソ織り３４が接着される。
【００５１】
＜実施例１＞
次に本発明に係るキビソ織物壁紙の実施例を示す。蚕の五令幼虫による繭を、２０００粒程、沸騰したお湯で煮繭して、乾燥させてから繰糸して、９００ｇのキビソを巻き取る。巻き取ったキビソを撚糸する。撚糸されたキビソを整経し、織機により緯糸をキビソとし、経糸は綿糸４０番手で平織りでキビソ織を製織する。続いて、予め、形成された裏打ち紙に、接着剤を塗布する。この上から、製織されたキビソ織を、接着させて、裏打ち後のキビソに可視光型光触媒コーティング液（丸昌産業株式会社製オリジナル複合機能性セラミックコーティング剤）を乾燥後の重量が３０ｇから３５ｇ／ｍ２となるように塗工して光触媒加工型壁紙を得て完成した。
【００５２】
完成したキビソ織物壁紙について、ポリエチレン板上に、キビソ織物壁紙を乾燥した。次いで、得られたキビソ織物壁紙の一定重量（Ａ）を採取し、その一端に着火して燃焼させ、一定時間後のキビソ織物壁紙の残存重量（Ｂ）を測定した後、次式によりキビソ織物壁紙残存率（％）を求めた。数値が１００％に近いほど難燃性に優れていると言える。
キビソ織物壁紙残存率（％）＝（Ｂ／Ａ）×１００又、燃焼時の発煙状態を目視で観察し、下記判定基準で発煙性を評価した。
【００５３】
判定基準
○として発煙が殆ど認められなかった場合と、△として中程度の発煙が認められた×として多量の発煙が認められたとものに分類して判定したところ、キビソ織物壁紙は発煙がほとんど認められない状態であった。
【００５４】
＜実施例２＞
５Ｌのバッグに試料１００ｃｍ２を入れ、所定濃度に調整した測定対象ガスを３Ｌ注入し、紫外線（１．０ｍＷ／ｃｍ２）を2時間照射したもの（紫外線照射有と定義する）のガス濃度を検知管（(株)ガステック社製）により測定する。試料の前処理として、試料の表面に紫外線（１．０ｍＷ／ｃｍ２）を3時間照射した。使用バッグは、ジーエルサイエンス社製のスマートバッグＰＡを用い、希釈ガスには窒素を用いた。紫外線照射には、東芝製ブラックライトＦＬ２０ＳＢＬＢ２本を用いた。また、紫外線強度計は、浜松ホトニクス製のＣ９５36-01を用いた。使用ガスは、ホルムアルデヒドＮｏ．９１Ｌ、スチレンＮｏ．１２４Ｌ，トルエンＮｏ．１２２Ｌ，キシレンＮｏ．１２２Ｌ，エチルベンゼンＮｏ．１２２Ｌを用いて試験した。減少率（％）は以下のように定義する。
【数１】
0006573420.tif 000002
【００５５】
測定範囲と測定時の吸引するガスの量の関係について表1に示す。
【表１】
0006573420.tif 000003
【００５６】
試験結果について表２から表６を用いて説明する。表２にホルムアルデヒドガスの除去性能評価試験について示す。
【表２】
0006573420.tif 000004
【００５７】
以上の通り、ホルムアルデヒドガスの除去性能は９５％の減少率であった。
【００５８】
表３でスチレンガスの除去性能評価試験について示す。
【表３】
0006573420.tif 000005
【００５９】
以上の通り、スチレンガスの除去性能は２０％の減少率であった。
【００６０】
表４でトルエンガスの除去性能評価試験について示す。
【表４】
0006573420.tif 000006
【００６１】
以上の通り、トルエンガスの除去性能は１４％の減少率であった。
【００６２】
表５でキシレンガスの除去性能評価試験について示す。
【表５】
0006573420.tif 000007
【００６３】
以上の通り、キシレンガスの除去性能は１８％の減少率であった。
【００６４】
表６でエチレンガスの除去性能評価試験について示す。
【表６】
0006573420.tif 000008
【００６５】
以上の通り、エチレンガスの除去性能は５％の減少率であった。
【００６６】
＜実施例３＞
さらに、アンモニアガス及びアセトアルデヒドガスの除去性能評価試験において、可視光の明条件と暗条件に分けて評価した。すなわち、可視光がある状態で紫外線を照射するのが明条件であり、可視光が無い状態で紫外線を照射するのが暗条件である。
【００６７】
表７で、アンモニアガスについて明条件と暗条件の減少率の差について試験を行った。
【表７】
0006573420.tif 000009
【００６８】
表７では、明条件の減少率が暗条件の減少率より１ポイント低い。
【００６９】
表８で、アンモニアガスについて明条件と暗条件の減少率の差について２回目の試験を行った。
【表８】
0006573420.tif 000010
【００７０】
表８では、明条件の減少率が暗条件の減少率より３ポイント低い。
【００７１】
表９で、アセトアルデヒドガスについて明条件と暗条件の減少率の差について試験を行った。
【表９】
0006573420.tif 000011
【００７２】
表９では、明条件の減少率と暗条件の減少率の差はない。
【００７３】
表１０で、アセトアルデヒドガスについて明条件と暗条件の減少率の差について試験を行った。
【表１０】
0006573420.tif 000012
表１０では、明条件の減少率が暗条件の減少率より４ポイント低い。
【符号の説明】
【００７４】
１９  平織り
２６  あや織り
３０  しゅず織り
３２  接着剤
３４  キビソ織り
３６  裏打ち紙
【図１】
0006573420.tif 000013
【図２】
0006573420.tif 000014
【図３】
0006573420.tif 000015
【図４】
0006573420.tif 000016
【図５】
0006573420.tif 000017
【図６】
0006573420.tif 000018
【図７】
0006573420.tif 000019